СПОСОБ НАНЕСЕНИЯ ПОКРЫТИЯ НА ГИЛЬЗУ ЦИЛИНДРА

1. Способ нанесения покрытия на гильзу цилиндра, выполненную из материала на основе железа, путем нанесения на ее наружную поверхность первого слоя и второго слоя из цинкового сплава методом термического распыления, отличающийся тем, что на наружную поверхность гильзы цилиндра напыляют медь или сплав на ее основе в качестве первого слоя и на первый слой напыляют сплав цинка с алюминием в качестве второго слоя.
2. Способ по п.1, отличающийся тем, что в качестве первого слоя напыляют слой из меди с 99,9%-ной степенью чистоты.
3. Способ по п.1, отличающийся тем, что в качестве первого слоя напыляют слой из сплава СuАl8.
4. Способ по п.1, отличающийся тем, что в качестве первого слоя напыляют слой из сплава CuAl8Ni2.
5. Способ по п.1, отличающийся тем, что в качестве первого слоя напыляют слой из сплава СuР8.
6. Способ по п.1, отличающийся тем, что в качестве первого слоя напыляют слой из сплава CuSi3.
7. Способ по п.1, отличающийся тем, что в качестве первого слоя напыляют слой из сплава CuZn с содержанием цинка до 45 мас.%.
8. Способ по п.7, отличающийся тем, что в качестве первого слоя напыляют слой из сплава CuZn37.
9. Способ по одному из пп.1-8, отличающийся тем, что первый слой напыляют толщиной в пределах от 60 до 130 мкм.
10. Способ по п.1, отличающийся тем, что в качестве второго слоя напыляют слой из сплава ZnAl с содержанием алюминия от 3 до 20 мас.%.
11. Способ по п.10, отличающийся тем, что в качестве второго слоя напыляют слой из сплава Zn85Al15.
12. Способ по п.10 или 11, отличающийся тем, что сплав для напыления второго слоя дополнительно легируют медью.
13. Способ по одному из пп.1-8, 10 и 11, отличающийся тем, что для напыления первого слоя и/или второго слоя используют метод напыления холодным газом.
14. Применение меди или сплава на ее основе для нанесения в качестве первого слоя на гильзу цилиндра из серого чугуна и сплава цинка с алюминием для нанесения в качестве второго слоя на первый слой.